ФОРМИРУЕМЫЕ ИЗ КАПЕЛЬ СУСПЕНЗИИ ЧАСТИЦЫ РАСКЛИНИВАЮЩЕГО АГЕНТА И СПОСОБ ИХ ПРИМЕНЕНИЯ

1. Частица расклинивающего агента, содержащая спеченный керамический материал и характеризующаяся средним размером пор менее чем приблизительно 20 микрон и шероховатостью поверхности менее чем приблизительно 2 мкм.
2. Частица расклинивающего агента по п. 1, в которой спеченный керамический материал содержит каолин.
3. Частица расклинивающего агента по п. 1, в которой спеченный керамический материал содержит боксит.
4. Частица расклинивающего агента по п. 1, в которой спеченный керамический материал содержит окись алюминия.
,
5. Частица расклинивающего агента по п. 1в которой шероховатость поверхности составляет от приблизительно 0,8 мкм до приблизительно 1,6 мкм.
6. Частица расклинивающего агента по п. 1,в которой частица расклинивающего агента характеризуется надлежащей прочностью, причем надлежащая прочность рассматривается как снижение длительной водопроницаемости испытуемых частиц менее чем на 75 %, измеренной согласно стандарту ISO 13503-5 при 250 °F, при этом испытуемые частицы имеют такой же состав и получены таким же способом, как и частицы расклинивающего агента, при повышении от 2000 фунтов на кв. дюйм до 14000 фунтов на кв. дюйм напряжения и имеют размер в интервале 20–40 меш.
7. Способ гидравлического разрыва пласта, залегающего в недрах земли, предусматривающий:
нагнетание в пласт, залегающий в недрах земли, гидравлической жидкости со скоростью и под давлением, достаточными для создания в нем разрыва; и
нагнетание жидкости, содержащей частицу расклинивающего агента, в разрыв, при этом частица расклинивающего агента содержит спеченный керамический материал и характеризуется средним размером пор менее чем приблизительно 20 микрон и шероховатостью поверхности менее чем приблизительно 2 мкм.
8. Способ по п. 7, в котором спеченный керамический материал содержит каолин.
9. Способ по п. 7, в котором спеченный керамический материал содержит боксит.
10. Способ по п. 7, в котором спеченный керамический материал содержит окись алюминия.
11. Способ по п. 7, в котором шероховатость поверхности составляет от приблизительно 0,8 мкм до приблизительно 1,6 мкм.
12. Частица расклинивающего агента, содержащая:
керамический материал, выбранный из группы, состоящий из спеченного боксита, спеченного каолина и спеченной окиси алюминия, а также из их комбинаций;
при этом размер частицы расклинивающего агента составляет от приблизительно 40 меш до приблизительно 20 меш, а шероховатость поверхности составляет от приблизительно 0,8 мкм до менее чем приблизительно 2 мкм.
13. Частица расклинивающего агента по п. 12, в которой шероховатость поверхности составляет от приблизительно 0,8 мкм до приблизительно 1,6 мкм.
14. Частица расклинивающего агента по п. 12, в которой стандартное отклонение размера пор частицы расклинивающего агента составляет менее чем 4 мкм.
15. Частица расклинивающего агента, содержащая спеченный керамический материал и характеризующаяся сферической формой и шероховатостью поверхности менее чем приблизительно 2 мкм.
16. Способ гидравлического разрыва пласта, залегающего в недрах земли, предусматривающий:
нагнетание в залегающий в недрах земли пласт гидравлической жидкости со скоростью и под давлением, достаточными для создания в нем разрыва; и
нагнетание жидкости, содержащей частицу расклинивающего агента по п. 15, в разрыв.